Глазурь
GLAZE

Изобретение относится к технологии силикатов, в частности к составам глазурей, которые могут быть использованы для покрытия изделий из фарфора, фаянса, майолики и другой керамики.
2
2
3
2
2
2
3
Известна глазурь, содержащая, мас. %: SiO 40,0-70,0; CdO 0-5,0; BO 4,0-19,0; NaO 1,5-16,0; KO 0-8,0; AlO 3,0-10,0 [1].
Задачей изобретения является повышение термостойкости глазури.
2
2
3
2
2
2
3
2
2
3
2
2
2
3
Технический результат достигается тем, что в глазури, включающей SiO, CdO, BO, NaO, KO, AlO, компоненты находятся при следующем соотношении, мас. %: SiO 49,0-52,5; CdO 7,0-9,0; BO 23,0-25,0; NaO 0,5-1,0; KO 1,0-2,0; AlO 13,0-17,0.
В таблице приведены составы глазури.
Взвешенные в требуемых соотношениях компоненты (кварцевый песок, стеклобой, бура, поташ, глинозем, оксид кадмия) глазури сплавляют при температуре ~1400°С. Расплав гранулируют в воду и размалывают мокрым способом до прохождения через сетку №0056. Суспензию с влажностью 45-47% наносят на обожженные керамические изделия и при температуре 950-1100°C проводят обжиг.
Источник информации
1. US 3583883 A, 1971.